(57)【要約】【課題】  寸法精度の高い転写用パターンが形成できるフォトマスクの製造方法を得る。【解決手段】  透明基板上に、光学膜と、反射性薄膜と、レジスト膜とが積層された、レジスト付フォトマスク基板を用意する工程と、レジストパターン形成工程と、反射性薄膜パターンを形成する、薄膜エッチング工程と、前記レジストパターンを除去する工程と、前記反射性薄膜パターンの寸法を測定する、寸法測定工程と、測定された前記寸法に基づいて決定された、前記光学膜のエッチング時間に基づき、前記反射性薄膜パターンをマスクとして、前記光学膜のウェットエッチングを行う、光学膜エッチング工程と、前記反射性薄膜を除去する工程と、を有し、前記寸法測定工程においては、前記反射性薄膜パターンの測定部に検査光を照射し、前記検査光の反射光を検出することによって、前記寸法測定を行う、フォトマスクの製造方法である。【選択図】  図４（ａ）
2018028708.tif 000002
【特許請求の範囲】
【請求項１】
透明基板上に、転写用パターンを形成するための光学膜と、前記光学膜に対してエッチング選択性をもつ反射性薄膜とが積層され、更に最表面にレジスト膜が形成された、レジスト付フォトマスク基板を用意する工程と、
描画装置を用いて、前記レジスト膜に所定パターンを描画し、現像することによって、レジストパターンを形成する、レジストパターン形成工程と、
前記レジストパターンをマスクとして、前記反射性薄膜をエッチングし、反射性薄膜パターンを形成する、薄膜エッチング工程と、
前記レジストパターンを除去する工程と、
前記反射性薄膜パターンの寸法を測定する、寸法測定工程と、
測定された前記寸法に基づいて決定された、前記光学膜のエッチング時間に基づき、前記反射性薄膜パターンをマスクとして、前記光学膜のウェットエッチングを行う、光学膜エッチング工程と、
前記反射性薄膜を除去する工程と、を有し、
前記寸法測定工程においては、前記反射性薄膜パターンの測定部に検査光を照射し、前記検査光の反射光を検出することによって、前記寸法測定を行うことを特徴とすることを特徴とする、フォトマスクの製造方法。
【請求項２】
前記反射性薄膜の膜厚は、前記光学膜の膜厚より小さいことを特徴とする、請求項１に記載のフォトマスクの製造方法。
【請求項３】
前記検査光に対する前記反射性薄膜の表面反射率Ｒｔ（％）は、前記光学膜の表面反射率Ｒｏ（％）より高く、その差（Ｒｔ−Ｒｏ）が５（％）以上であることを特徴とする、請求項１又は２に記載のフォトマスクの製造方法。
【請求項４】
前記検査光に対する、前記反射性薄膜の前記表面反射率Ｒｔは、２０（％）以上であることを特徴とする、請求項１〜３のいずれか１項に記載のフォトマスクの製造方法。
【請求項５】
前記検査光としては、波長が３００〜１０００ｎｍの範囲内の光を用いることを特徴とする、請求項１〜４のいずれか１項に記載のフォトマスクの製造方法。
【請求項６】
表示装置製造用の転写用パターンを備えたフォトマスクとするためのフォトマスク基板において、
透明基板上に、転写用パターンを形成するための光学膜と、前記光学膜に対してエッチング選択性をもつ材料からなる反射性薄膜とが積層され、
前記反射性薄膜の膜厚は、前記光学膜の膜厚より小さく、
５００ｎｍの波長光に対する前記反射性薄膜の表面反射率Ｒｔは２０（％）以上であり、かつ、前記光学膜の表面反射率Ｒｏ（％）より高いことを特徴とする、フォトマスク基板。
【請求項７】
前記５００ｎｍの波長光に対する前記反射性薄膜の前記表面反射率Ｒｔ（％）は、前記光学膜の前記表面反射率Ｒｏ（％）より高く、その差（Ｒｔ−Ｒｏ）が５（％）以上であることを特徴とする、請求項６に記載のフォトマスク基板。
【請求項８】
透明基板上に、転写用パターンを形成するための光学膜と、前記光学膜に対してエッチング選択性をもつ透過性薄膜とが積層され、更に最表面にレジスト膜が形成された、レジスト付フォトマスク基板を用意する工程と、
描画装置を用いて、前記レジスト膜に所定パターンを描画し、現像することによって、レジストパターンを形成する、レジストパターン形成工程と、
前記レジストパターンをマスクとして、前記透過性薄膜をエッチングし、透過性薄膜パターンを形成する、薄膜エッチング工程と、
少なくとも前記透過性薄膜パターンをマスクとして、前記光学膜をウェットエッチングし、光学膜予備パターンを形成する、光学膜予備エッチング工程と、
前記光学膜予備パターンの寸法を測定する、寸法測定工程と、
測定された前記寸法に基づいて決定された、前記光学膜の追加エッチング時間に基づき、前記光学膜を追加エッチングする、光学膜追加エッチング工程と、
前記透過性薄膜を除去する工程とを有し、
前記寸法測定工程においては、前記光学膜予備パターンの測定部に、前記透過性薄膜を透過した検査光を照射することによって、前記寸法測定を行うことを特徴とする、フォトマスクの製造方法。
【請求項９】
前記透過性薄膜の膜厚は、前記光学膜の膜厚より小さいことを特徴とする、請求項８に記載のフォトマスクの製造方法。
【請求項１０】
前記検査光に対する前記透過性薄膜の透過率Ｔｔは、５０（％）以上であることを特徴とする、請求項８又は９に記載のフォトマスクの製造方法。
【請求項１１】
前記光学膜予備エッチング工程終了時には、前記フォトマスクの表面側から見たとき、前記光学膜のエッジが、前記透過性薄膜パターンの内側に位置することを特徴とする、請求項８〜１０のいずれか１項に記載のフォトマスクの製造方法。
【請求項１２】
表示装置製造用の転写用パターンを備えたフォトマスクとするためのフォトマスク基板において、
透明基板上に、転写用パターンを形成するための光学膜と、前記光学膜に対してエッチング選択性をもつ材料からなる透過性薄膜とが積層され、
前記透過性薄膜の膜厚は、前記光学膜の膜厚より小さく、
５００ｎｍの波長光に対する前記透過性薄膜の光透過率Ｔｔが、５０（％）以上であることを特徴とする、フォトマスク基板。
【請求項１３】
５００ｎｍの波長光に対する、前記光学膜の光透過率Ｔｏは、５０（％）以下であることを特徴とする、請求項１２に記載のフォトマスク基板。
【請求項１４】
請求項１〜５及び請求項８〜１１のいずれか１項に記載の製造方法により製造したフォトマスクを用意する工程と、
露光装置を用いて、前記フォトマスクに露光し、前記転写用パターンを、被転写体に転写する工程とを有する、
表示装置の製造方法。
【発明の詳細な説明】
【技術分野】
【０００１】
本発明は、透明基板上に形成された光学膜をパターニングすることによって、転写用パターンが形成されたフォトマスクの製造方法、及び、該製造方法に用いられるフォトマスク基板に関する。本発明は、特に、表示装置製造用に有利に用いられるフォトマスクの製造方法及びそれに用いられるフォトマスク基板に関する。また、本発明は、そのフォトマスクの製造方法により製造したフォトマスクを用いる表示装置の製造方法に関する。
【背景技術】
【０００２】
表示装置等の電子デバイス製品の高精細化等に伴い、それらの製造に用いるフォトマスクが備える転写用パターンに対して、より厳密な寸法制御に対する要求が高まっている。
【０００３】
これに関連し、特許文献１には、遮光膜のパターンにつき、寸法制御をより正確に行う方法が記載されている。すなわち、レジストパターンをマスクとして遮光膜のエッチングを行い、レジストパターンに覆われていない遮光膜が除去されてエッチングを停止したのち、基板の裏面から光を照射し、遮光膜によって遮光されないレジストを感光させ、現像することによって、遮光膜のエッジ位置を把握し、追加エッチング時間を決定する方法が記載されている。
【先行技術文献】
【特許文献】
【０００４】
【特許文献１】特開２０１０−１６９７５０号公報
【発明の概要】
【発明が解決しようとする課題】
【０００５】
目下のところ、表示装置（例えば、スマートフォン、タブレットなどの携帯端末）に要求される画質（鮮鋭性、明るさ）、動作速度、省電力性は、従来になく高まっている。こうしたニーズに応えるため、表示装置の製造に用いられるフォトマスクの転写用パターンの微細化、高密度化が強く望まれている。
【０００６】
表示装置の製造にあたっては、所望の転写用パターンを備えるフォトマスクを、フォトリソグラフィ工程を利用して製造することが行われる。すなわち、透明基板上に成膜した光学膜上にレジスト膜を形成し、このレジスト膜に、エネルギー線（レーザー光など）で描画し、現像することによって得たレジストパターンをマスクとして、光学膜にエッチングを施す。必要に応じて、更に他の光学膜を成膜して、上記フォトリソグラフィ工程を繰り返し、最終的な転写用パターンを形成する。ここでの光学膜とは、例えば、フォトマスクへの露光光を遮光する遮光膜、一部透過する半透光膜、或いは、位相シフト膜やエッチングストッパ膜などの機能膜などが含まれる。
【０００７】
表示装置製造用フォトマスクは、半導体製造用フォトマスク（一般に５〜６インチ）に比べてサイズが大きい（例えば一辺は３００ｍｍ以上）うえに、多種のサイズが存在する。そのため表示装置製造用フォトマスクを製造する際の光学膜のエッチングにおいては、真空チャンバーを必須とするドライエッチングよりも、ウェットエッチングを適用した場合に、エッチング装置やエッチング工程の負担が小さく、また、制御がしやすいという利点がある。
【０００８】
但し、これらの工程を経て、最終的に得られる転写用パターンの寸法精度を精緻に制御することは、必ずしも容易ではない。例えば、目標寸法に対する許容範囲に関し、目標値に対して±１００ｎｍ程度の許容範囲があれば、描画、現像、エッチング等各工程の厳重な管理により、大きな困難なくこれを達成可能であるとしても、目標値に対して±５０ｎｍ程度の許容範囲内、更には、目標値に対して±２０ｎｍ程度の許容範囲内とするためには、新たな技術課題が生じることになる。
【０００９】
例えば、図１のようなフローで、透光部と遮光部とをもつ転写用パターンを備えた、バイナリマスクを製造する工程を説明する。
【００１０】
まず、図１（ａ）に示すように、透明基板上に、スパッタ法等の成膜手段で光学膜を成膜し、その表面にフォトレジスト膜を塗布した、レジスト付フォトマスクブランク（レジスト付フォトマスク基板）を用意する。尚、ここでは光学膜は、クロムを主成分とする遮光膜とする。
【００１１】
次に、図１（ｂ）に示すように、レーザー描画装置を用いて、所定のパターンを描画する。ここでは、描画光として、ＦＰＤ（Flat Panel Display）用描画機が搭載する光源が発する、波長４１３ｎｍのレーザー光を用いる。
【００１２】
次に、図１（ｃ）に示すように、描画後のレジスト膜を現像し、レジストパターンを形成する。
【００１３】
次に、図１（ｄ）に示すように、形成したレジストパターンをマスクとして、光学膜のウェットエッチングを行い、光学膜パターンを形成する。透光部となる部分の光学膜が十分にエッチング除去されるようにエッチング時間を設定するが、これによってウェットエッチングの性質により、サイドエッチングが進行する。従って、図１（ｄ）に図示するとおり、エッチング後の光学膜のエッジ（被エッチング断面）は、レジストパターンの下に隠れた状態となる。このため、上記図１（ｂ）に示す工程にて描画を行う際の描画データにおいては、サイドエッチングによる寸法変化を予め織り込んだ寸法としておく（サイジングをしておく）必要がある。
【００１４】
次に、図１（ｅ）に示すように、レジストパターンを除去して、光学膜パターンからなる、転写用パターンを備えたバイナリマスクが完成する。
【００１５】
最終的に目標寸法に一致した光学膜パターンを得るためには、エッチング時間を精緻に決定する必要がある。このため、所望のパターン寸法に到達するために、所定の光学膜のエッチングレート（単位時間あたりのエッチング量）を、定量的に把握しておく必要がある。但し、エッチングレートが把握できていても、エッチング終点を正確に決定することは、必ずしも容易でない。
【００１６】
エッチングマスクとなるレジストパターンの一例を図２に示す。図２は、光学膜（ここでは遮光膜）上に形成したレジスト膜にパターンを描画し、現像して形成された、レジストパターン断面ＳＥＭ写真を示す。これは、上記図１（ｃ）の時点でのレジストパターンの形状に相当する。
【００１７】
図２に示すとおり、形成されるレジストパターンは、３００〜１０００ｎｍ程度の厚みがあり、光学膜よりも相当に厚い。また、その側面は、基板に対して垂直ではなく、若干の傾斜がある上、光学膜との接触部分のエッジには裾引きも見られる。こうしたレジストパターンの立体形状は、描画時や現像時の様々な条件変動の影響を受け、必ずしも、完全な再現性をもつとは限らない。従って、このレジストパターンをマスクとして、予め設定された時間のエッチングを行った後に、光学膜パターンの寸法が確実に目標寸法に到達するとは限らない。
【００１８】
そこで、エッチング開始前に、まずレジストパターンの寸法を測定し、これを基準として、光学膜に対するエッチング時間を決定することが考えられる。測定にあたっては、検査光を照射して、反射光又は透過光を検出することにより、レジストのエッジ位置を判断することが、理論的には可能である。しかしながら、上述のとおり、レジストパターンの厚み、裾引きのある傾斜断面形状などからして、レジストパターンの光学的な寸法測定は困難であり、検出した検査光が、光学膜上のどの位置を示すかは不明瞭であって、測定精度の信頼性は十分でない。
【００１９】
次に、このレジストパターンをマスクとして光学膜のウェットエッチングを行い、途中までエッチングが進行した時点での光学膜パターンの寸法を把握し、その寸法と、光学膜のエッチングレートから、光学膜に対する追加エッチング時間を決定し、光学膜に対して追加エッチングすることを考える。
【００２０】
一般に、ドライエッチングが異方性エッチングの性質をもつのに対して、ウェットエッチングはエッチングが等方的に進行する性質をもつ。そのため、上記したように、エッチング対象の光学膜が厚み方向にエッチングされるのに伴い、その側面からもエッチングが進行する。このため、エッチング終了時が近づいた時点で、光学膜パターンの寸法は、エッチングマスクとなっているレジストパターンの寸法とは一致せず、より小さくなる。すなわち、光学膜パターンのエッジは、レジストパターンのエッジより、レジストパターン側に入り込み、レジストパターンの下に隠れた状態となる。レジストパターンをエッチングマスクとしたウェットエッチング後の光学膜パターン（図３に示す遮光膜のパターン）の断面形状のＳＥＭ写真を図３に示す。なお、このＳＥＭ写真は、図１（ｄ）の断面形状に対応する。
【００２１】
このときに、図３に示すような光学膜パターンの寸法を測定しようとする場合、基板の表面側（基板の主面のうち、パターン形成を行う側を、表面、又は第１主面という。）から、検査光を照射して、反射光又は透過光を検出しようとしても、レジストパターンが妨げになって、光学膜パターンの寸法の読み取り精度が得られない。そこで、裏面側（基板の表面側とは反対側の基板の主面）から検査光を照射して、表面側で透過光を検出しようとする場合にも、やはりレジストパターンが妨げになる。また、裏面側から検査光を照射して、反射光の検出により光学膜パターンの寸法を測定する場合には、透明基板が妨げになる。
【００２２】
ところで、特許文献１には、図３に示すような状態で、基板の裏面側から露光し、裏面側から見たときに光学膜の端部から露出した部分のレジストを感光し、現像によって溶出させ、レジストパターンと光学膜のエッジ位置を一致させた上で、線幅測定を行う方法が記載されている。
【００２３】
この場合、理論的にはレジストパターン形状と同一形状の光学膜パターン形状が形成される訳であるから、レジストパターン側から寸法を測定し、その寸法測定結果を基に、追加エッチング時間を算定すれば、目標寸法の光学膜パターンが得られることとなる。
【００２４】
しかしながら、この方法によっても、昨今の表示装置に要求される、極めて厳しい寸法精度を満足させることは容易でない。なぜなら、特許文献１の方法による光学膜パターンの寸法測定では、直接、光学膜の寸法を測定しているのではなく、光学膜の寸法を、レジストパターン寸法から間接的に得ているため、必ずしも十分な測定精度ではないのである。尚、この光学膜パターンの寸法測定を、下方（基板裏面側）から反射測定しようとするときには、やはり透明基板の厚みが測定の妨げになる。
【００２５】
レジストパターンの形状は、レジストの現像温度や現像剤濃度などにも影響されるものであるところ、これらを常に一定とすることは容易でない。上記の現状を考慮すると、寸法精度の高いパターニングを行うためには、上記変動要因の影響を受けにくく、エッチング終点までの、正確なエッチング時間（すなわち、光学膜に対して必要なエッチング量に適合したエッチング時間）を把握する方法を得ることが有用である。
【００２６】
上記で触れたとおり、液晶や有機ＥＬに代表される表示装置には、従来以上に微細な構造をもつものが増加する傾向にある。この傾向は、薄膜トランジスタ（ＴＦＴ）基板、カラーフィルタ（フォトスペーサ、色版）などの表示装置の部品の各々に共通する傾向であるが、これら表示装置における、画像の精細さ、動作の速さ、明るさ、省電力等のニーズと関係している。
【００２７】
上記に伴い、表示装置製造用フォトマスクのもつ転写用パターンのＣＤ（Critical Dimension：以下、パターン線幅の意味で使う）の精度要求が厳しくなっている。これは、ラインアンドスペースパターンであっても、ホールパターンであっても、或いは、ＴＦＴ基板用チャネル構造であっても同様である。例えば、転写用パターンのＣＤ精度を目標値±５０ｎｍ以下、更には仕様によっては目標値±２０ｎｍ以下とすること等が要求されるようになっている。
【００２８】
こうした要求を満足するためには、転写用パターン形成における、面内のＣＤばらつきが抑制されるとともに、その絶対値が、限りなく設計どおりの寸法に仕上がっていることが要求されている。換言すれば、形成された転写用パターンのＣＤの中心値が精度よく目標値に一致する必要がある。そこで、本発明は、寸法精度の高い転写用パターンが形成できるフォトマスクの製造方法を得ることを目的とする。
【課題を解決するための手段】
【００２９】
上記課題を解決するためには、等方性エッチングにおいて、パターニングされる光学膜寸法のＣＤ中心値が目標値に達すると同時に、エッチングを停止することによって達成できる。従って、エッチングを停止するタイミングの検出（終点検出）を、正確に行うことが肝要となる。
【００３０】
そこで、上記課題を解決するため、本発明は以下の構成を有する。本発明は、下記の構成１〜５及び８〜１１であることを特徴とするフォトマスクの製造方法、下記の構成６、７、１２及び１３であることを特徴とするフォトマスク基板、下記の構成１４であることを特徴とする表示装置の製造方法である。
【００３１】
（構成１）
本発明の構成１は、透明基板上に、転写用パターンを形成するための光学膜と、前記光学膜に対してエッチング選択性をもつ反射性薄膜とが積層され、更に最表面にレジスト膜が形成された、レジスト付フォトマスク基板を用意する工程と、描画装置を用いて、前記レジスト膜に所定パターンを描画し、現像することによって、レジストパターンを形成する、レジストパターン形成工程と、前記レジストパターンをマスクとして、前記反射性薄膜をエッチングし、反射性薄膜パターンを形成する、薄膜エッチング工程と、前記レジストパターンを除去する工程と、前記反射性薄膜パターンの寸法を測定する、寸法測定工程と、測定された前記寸法に基づいて決定された、前記光学膜のエッチング時間に基づき、前記反射性薄膜パターンをマスクとして、前記光学膜のウェットエッチングを行う、光学膜エッチング工程と、前記反射性薄膜を除去する工程と、を有し、前記寸法測定工程においては、前記反射性薄膜パターンの測定部に検査光を照射し、前記検査光の反射光を検出することによって、前記寸法測定を行うことを特徴とすることを特徴とする、フォトマスクの製造方法である。
【００３２】
（構成２）
本発明の構成２は、前記反射性薄膜の膜厚は、前記光学膜の膜厚より小さいことを特徴とする、構成１に記載のフォトマスクの製造方法である。
【００３３】
（構成３）
本発明の構成３は、前記検査光に対する前記反射性薄膜の表面反射率Ｒｔ（％）は、前記光学膜の表面反射率Ｒｏ（％）より高く、その差（Ｒｔ−Ｒｏ）が５（％）以上であることを特徴とする、構成１又は２に記載のフォトマスクの製造方法である。
【００３４】
（構成４）
本発明の構成４は、前記検査光に対する、前記反射性薄膜の前記表面反射率Ｒｔは、２０（％）以上であることを特徴とする、構成１〜３のいずれかに記載のフォトマスクの製造方法である。
【００３５】
（構成５）
本発明の構成５は、前記検査光としては、波長が３００〜１０００ｎｍの範囲内の光を用いることを特徴とする、構成１〜４のいずれかに記載のフォトマスクの製造方法である。
【００３６】
（構成６）
本発明の構成６は、表示装置製造用の転写用パターンを備えたフォトマスクとするためのフォトマスク基板において、透明基板上に、転写用パターンを形成するための光学膜と、前記光学膜に対してエッチング選択性をもつ材料からなる反射性薄膜とが積層され、前記反射性薄膜の膜厚は、前記光学膜の膜厚より小さく、５００ｎｍの波長光に対する前記反射性薄膜の表面反射率Ｒｔは２０（％）以上であり、かつ、前記光学膜の表面反射率Ｒｏ（％）より高いことを特徴とする、フォトマスク基板である。
【００３７】
（構成７）
本発明の構成７は、前記５００ｎｍの波長光に対する前記反射性薄膜の前記表面反射率Ｒｔ（％）は、前記光学膜の前記表面反射率Ｒｏ（％）より高く、その差（Ｒｔ−Ｒｏ）が５（％）以上であることを特徴とする、構成６に記載のフォトマスク基板である。
【００３８】
（構成８）
本発明の構成８は、透明基板上に、転写用パターンを形成するための光学膜と、前記光学膜に対してエッチング選択性をもつ透過性薄膜とが積層され、更に最表面にレジスト膜が形成された、レジスト付フォトマスク基板を用意する工程と、描画装置を用いて、前記レジスト膜に所定パターンを描画し、現像することによって、レジストパターンを形成する、レジストパターン形成工程と、前記レジストパターンをマスクとして、前記透過性薄膜をエッチングし、透過性薄膜パターンを形成する、薄膜エッチング工程と、少なくとも前記透過性薄膜パターンをマスクとして、前記光学膜をウェットエッチングし、光学膜予備パターンを形成する、光学膜予備エッチング工程と、前記光学膜予備パターンの寸法を測定する、寸法測定工程と、測定された前記寸法に基づいて決定された、前記光学膜の追加エッチング時間に基づき、前記光学膜を追加エッチングする、光学膜追加エッチング工程と、前記透過性薄膜を除去する工程とを有し、前記寸法測定工程においては、前記光学膜予備パターンの測定部に、前記透過性薄膜を透過した検査光を照射することによって、前記寸法測定を行うことを特徴とする、フォトマスクの製造方法である。
【００３９】
（構成９）
本発明の構成９は、前記透過性薄膜の膜厚は、前記光学膜の膜厚より小さいことを特徴とする、構成８に記載のフォトマスクの製造方法である。
【００４０】
（構成１０）
本発明の構成１０は、前記検査光に対する前記透過性薄膜の透過率Ｔｔは、５０（％）以上であることを特徴とする、構成８又は９に記載のフォトマスクの製造方法である。
【００４１】
（構成１１）
本発明の構成１１は、前記光学膜予備エッチング工程終了時には、前記フォトマスクの表面側から見たとき、前記光学膜のエッジが、前記透過性薄膜パターンの内側に位置することを特徴とする、構成８〜１０のいずれかに記載のフォトマスクの製造方法である。
【００４２】
（構成１２）
本発明の構成１２は、表示装置製造用の転写用パターンを備えたフォトマスクとするためのフォトマスク基板において、透明基板上に、転写用パターンを形成するための光学膜と、前記光学膜に対してエッチング選択性をもつ材料からなる透過性薄膜とが積層され、前記透過性薄膜の膜厚は、前記光学膜の膜厚より小さく、５００ｎｍの波長光に対する前記透過性薄膜の光透過率Ｔｔが、５０（％）以上であることを特徴とする、フォトマスク基板である。
【００４３】
（構成１３）
本発明の構成１３は、５００ｎｍの波長光に対する、前記光学膜の光透過率Ｔｏは、５０（％）以下であることを特徴とする、構成１２に記載のフォトマスク基板である。
【００４４】
（構成１４）
本発明は、本発明の構成１４は、構成１〜５及び構成８〜１１のいずれかに記載の製造方法により製造したフォトマスクを用意する工程と、露光装置を用いて、前記フォトマスクに露光し、前記転写用パターンを、被転写体に転写する工程とを有する、表示装置の製造方法である。
【発明の効果】
【００４５】
本発明のフォトマスクの製造方法により、フォトマスクの製造における、精緻なパターン寸法精度の制御が可能になる。
【図面の簡単な説明】
【００４６】
【図１（ａ）】フォトマスクの製造工程（ａ）の一例を示す断面模式図である。
【図１（ｂ）】フォトマスクの製造工程（ｂ）の一例を示す断面模式図である。
【図１（ｃ）】フォトマスクの製造工程（ｃ）の一例を示す断面模式図である。
【図１（ｄ）】フォトマスクの製造工程（ｄ）の一例を示す断面模式図である。
【図１（ｅ）】フォトマスクの製造工程（ｅ）の一例を示す断面模式図である。
【図２】図１（ｃ）に示す工程に対応する、レジストパターンの断面形状のＳＥＭ写真の一例である。
【図３】、図１（ｄ）に示す工程に対応する、レジストパターンをエッチングマスクとしたウェットエッチング後の光学膜パターン（遮光膜パターン）の断面形状のＳＥＭ写真の一例である。
【図４（ａ）】本発明の第１の態様の製造工程（ａ）を示す断面模式図である。
【図４（ｂ）】第１の態様の製造工程（ｂ）を示す断面模式図である。
【図４（ｃ）】第１の態様の製造工程（ｃ）を示す断面模式図である。
【図４（ｄ）】第１の態様の製造工程（ｄ）を示す断面模式図である。
【図４（ｅ）】第１の態様の製造工程（ｅ）を示す断面模式図である。
【図４（ｆ）】第１の態様の製造工程（ｆ）を示す断面模式図である。
【図４（ｇ）】第１の態様の製造工程（ｇ）を示す断面模式図である。
【図４（ｈ）】第１の態様の製造工程（ｈ）を示す断面模式図である。
【図５（ａ）】本発明のフォトマスクの製造方法の第２の態様の製造工程（ａ）を示す断面模式図である。
【図５（ｂ）】第２の態様の製造工程（ｂ）を示す断面模式図である。
【図５（ｃ）】第２の態様の製造工程（ｃ）を示す断面模式図である。
【図５（ｄ）】第２の態様の製造工程（ｄ）を示す断面模式図である。
【図５（ｅ）】第２の態様の製造工程（ｅ）を示す断面模式図である。
【図５（ｆ）】第２の態様の製造工程（ｆ）を示す断面模式図である。
【図５（ｇ）】第２の態様の製造工程（ｇ）を示す断面模式図である。
【図５（ｈ）】第２の態様の製造工程（ｈ）を示す断面模式図である。
【図５（ｉ）】第２の態様の製造工程（ｉ）を示す断面模式図である。
【図６】反射性薄膜パターンの寸法測定方法を示す説明図である。
【図７】図５（ｇ）に示す寸法測定工程における、光学膜パターンの寸法測定方法を示す説明図である。
【図８】エッチング時間とＣＤ変化量との相関の一例を示す図である。
【発明を実施するための形態】
【００４７】
（第１の態様）
本発明の第１の態様のフォトマスクの製造方法は、レジスト付フォトマスク基板の光学膜に対して、所定の方法でパターンを形成することに適用されるフォトマスクの製造方法である。具体的には、本発明のフォトマスクの製造方法は、レジスト付フォトマスク基板を用意する工程と、レジストパターン形成工程と、薄膜エッチング工程と、レジストパターンを除去する工程と、寸法測定工程と、光学膜エッチング工程と、反射性薄膜を除去する工程と、を有する。レジスト付フォトマスク基板を用意する工程では、透明基板上に、転写用パターンを形成するための光学膜と、前記光学膜に対してエッチング選択性をもつ反射性薄膜とが積層され、更に最表面にレジスト膜が形成される。レジストパターン形成工程では、描画装置を用いて、前記レジスト膜に所定パターンを描画し、現像することによって、レジストパターンを形成する。薄膜エッチング工程では、前記レジストパターンをマスクとして、前記反射性薄膜をエッチングし、反射性薄膜パターンを形成する。レジストパターンを除去する工程では、レジストパターンを除去する。寸法測定工程では、前記反射性薄膜パターンの寸法を測定する。尚、この寸法測定工程においては、前記反射性薄膜パターンの測定部に検査光を照射し、前記検査光の反射光を検出することによって、前記寸法測定を行う。光学膜エッチング工程では、測定された前記寸法に基づいて決定された、前記光学膜のエッチング時間に基づき、前記反射性薄膜パターンをマスクとして、前記光学膜のウェットエッチングを行う。
【００４８】
図４を参照して、本発明のフォトマスクの製造方法の第１の態様を、具体的に説明する。
【００４９】
図４（ａ）に示すように、フォトマスク基板を用意する（レジスト付フォトマスク基板を用意する工程）。
【００５０】
フォトマスク基板としては、以下の構成をもつフォトマスクブランクとすることができる。尚、後述するように本発明のフォトマスク基板は、必ずしもフォトマスクブランクである必要はないが、本態様では、図４（ａ）に示すフォトマスクブランクとし、以下に説明する。
【００５１】
尚、図４（ａ）中、「Ｒｅｓｉｓｔ」とはレジストのことであり、「Ｑｚ」とは合成石英などの透明基板のことである。これらの用語は、他の図においても同様である。
【００５２】
フォトマスク基板の製造に用いられる透明基板としては、合成石英などからなるものを、平坦、平滑に研磨したものを用いる。第１主面は一辺が３００ｍｍ〜１４００ｍｍの四角形であり、厚みは５〜１３ｍｍ程度である。
【００５３】
この基板上に、スパッタ法など、公知の成膜法により、透明基板の第１主面上に光学膜を形成する。
【００５４】
光学膜としては、例えば、遮光膜（フォトマスクを使用する際の露光光に対する光学濃度ＯＤが３以上）とすることができる。また、光学膜は、一部露光光を透過する、半透光膜としても良い。半透光膜の露光光透過率は、３〜６０％のものが例示される。
【００５５】
例えば、露光光に対する透過率が３〜３０％であるとともに、露光光に含まれる代表波長の位相を略１８０度シフトする、位相シフト膜であることができる。略１８０度とは、１５０〜２１０度の範囲内の角度を意味する。
【００５６】
更には、光学膜としては、露光光に対する光透過率が３〜６０％であるとともに、露光光に含まれる代表波長の位相を、５〜９０度の範囲でシフトさせる、半透光膜であることができる。このような半透光膜は、微細なスペースパターンやホールパターンを形成する場合、遮光膜の代わりに、又は遮光膜とともに用いて、フォトマスクを透過する光量を補助し、被転写体上のレジストの感光閾値に到達させる目的に使用される、光量補助パターンとなることができる。
【００５７】
光学膜の膜厚は、その機能によって決定されるが、１０〜３００ｎｍであることができ、１００〜１５０ｎｍ程度のとき、本発明の効果が顕著である。例えば光学膜が遮光膜であるとき、この膜厚範囲とすることが好適に行える。
【００５８】
光学膜は、ウェットエッチングが可能なものとする。光学膜の材料としては、例えば、クロム（Ｃｒ）を含む膜が挙げられる。例えば、クロムの酸化物、窒化物、炭化物、酸化窒化物、酸化窒化炭化物のいずれかを含む膜であることができる。
【００５９】
更に、クロム以外の金属、例えば、Ｍｏ、Ｔａ、Ｗ、Ｚｒ、Ｎｂ、Ｔｉ、又はそれら化合物からなる光学膜も適用できる。例えば、金属シリサイドやその酸化物、窒化物、炭化物、酸化窒化物、酸化窒化炭化物を含む材料とすることもできる。金属シリサイドの例としては、モリブデンシリサイド、及びタンタルシリサイドなどがある。
【００６０】
光学膜は、後述の、反射光による寸法測定に用いる検査光に対し、その表面反射率Ｒｏが１５（％）以下であることが好ましい。例えば、検査光として、波長５００ｎｍの光を用いる場合、この波長に対する光学膜の表面反射率Ｒｏ５００が、１５（％）以下であることが好ましい。より好ましくは、１０（％）以下、更に好ましくは８％以下である。
【００６１】
前記光学膜は、その表面に、光反射率を抑制するための反射防止層を備えるものであることが好ましい。その場合、例えば、クロムを主成分とする光学膜において、反射防止層は、そのクロム化合物（酸化物、窒化物、炭化物など）の表面層が、光学膜の厚さ方向において、組成変化してなることが好ましい。尚、組成変化は、段階的な変化でも、連続的な変化でも良い。この反射防止層は、フォトマスクを使用する際に用いる露光光に対して反射を抑える機能をもつが、後述の寸法測定においても、表面反射を抑える作用をもつ。
【００６２】
また、本発明のフォトマスク基板は、フォトマスクブランクに限らず、本発明の効果を妨げない範囲で、透明基板上に、本発明の光学膜や本発明の反射性薄膜以外の膜、或いは該膜のパターンが形成されたものであって、更に、本発明の光学膜、反射性薄膜を備えた、フォトマスク中間体であってもよい。反射性薄膜以外の膜又は該膜のパターンとは、機能膜（導電性や絶縁性など電気的性質を与えるもの、エッチングストッパ機能をもつもの）などが挙げられるが、本発明の反射率測定（第２の態様にあっては透過率測定）に影響を与えないものとする。
【００６３】
次に、光学膜上に、反射性薄膜を、やはりスパッタ法などの公知の成膜法によって形成する。反射性薄膜は、寸法測定工程において、寸法測定のために検査装置が発する波長の光を反射する性質を有する薄膜である。
【００６４】
反射性薄膜の材料は、光学膜との間で、互いにエッチング選択性をもつものを使用する。エッチング選択性とは、互いに他方の膜をエッチングするエッチング剤に対して耐性をもつことをいう。好ましくは、他方の膜のエッチング剤に対するエッチングレートが、該エッチング剤に対する他方の膜のエッチングレートに対して、１／１０以下、好ましくは１／５０以下、更に好ましくは１／１００以下である。
【００６５】
反射性薄膜は、後述の寸法測定のときに用いる検査光に対する表面反射率Ｒｔが２０（％）以上であることが好ましい。例えば、検査光として波長５００ｎｍの光を用いる場合、反射性薄膜の検査光に対する反射率Ｒｔ５００が、２０（％）以上であることが好ましく、５０（％）であることがより好ましい。
【００６６】
また、反射性薄膜は、描画工程において、描画光に対する反射率が過大でないことが望まれる。このため、反射性薄膜の描画光波長（例えば、４１３ｎｍ）に対する表面反射率Ｒｗは、１０（％）以下であることが好ましい。
【００６７】
また、反射性薄膜の検査光に対する表面反射率Ｒｔは、反射性薄膜の描画光に対する表面反射率Ｒｗより高いことが好ましい。例えば、反射性薄膜の、５００ｎｍの波長に対する表面反射率Ｒｔ５００と、４１３ｎｍの波長に対する表面反射率Ｒｗ４１３との差が、５（％）程度あることが好ましい。
【００６８】
更に、反射性薄膜の検査光に対する反射性薄膜の表面反射率Ｒｔ（％）は、前記光学膜の表面反射率Ｒｏ（％）より高く、その差（Ｒｔ−Ｒｏ）が５（％）以上であることが好ましい。検査光として５００ｎｍの波長を使用する場合には、反射性薄膜と、前記光学膜との、５００ｎｍの波長光に対する反射率の差（Ｒｔ５００−Ｒｏ５００）が５（％）以上、好ましくは１０（％）以上、更には２０％以上とすることが好ましい。
【００６９】
反射性薄膜の材料の例としては、Ｍｏ、Ｔｉ、Ｗ、Ｔａ、又はＺｒを含む金属、又はその化合物が挙げられる。化合物とは、例えば酸化物、窒化物、炭化物、及び酸化窒化物が例示される。又は、これらの金属のシリサイドや、その酸化物、窒化物、炭化物、酸化窒化物、又は酸化窒化炭化物などを使用してもよい。また、光学膜がＣｒ以外の素材であれば、反射性薄膜にＣｒを含む材料を用いても良い。但し、上記のうちＳｉを含まない素材は、レジスト膜との密着性が高いため、より好ましい素材といえる。
【００７０】
反射性薄膜の材料は、上記のとおり光学膜とのエッチング選択性が得られる材料とする。
【００７１】
反射性薄膜の膜厚は、光学膜よりも小さいことが好ましい。反射性薄膜の膜厚は５〜１００ｎｍであり、より好ましくは５〜２０ｎｍである。
【００７２】
反射性薄膜が厚すぎると、エッチング時間が過大となり、更に、後述の寸法測定精度が不十分となりやすい。反射性薄膜が薄すぎると、面内の膜厚変動が大きくなりやすい。また、反射性薄膜のサイドエッチングが、後述の測定に影響を与えないようにするためには、反射性薄膜の膜厚は、光学膜の膜厚よりも小さいことが好ましい。例えば光学膜の膜厚に対して、１／１０以下、より好ましくは１／２０以下の膜厚とする。反射性薄膜の膜厚がこの程度に小さくなると、反射性薄膜のサイドエッチング分を予め描画データに反映させる（サイジング）する際の、サイジング量が小さくでき、有利である。尚、サイジング量が大きいと、抜きパターン（ホールパターンやスペースパターンなど）などにおいて、最小解像寸法に近づいてしまう（或いは達してしまう）という不都合が生じる。つまり、反射性薄膜の膜厚が小さいことは、微細な抜きパターン（例えばＣＤが２μｍ以下など）を形成する際には、特に重要である。
【００７３】
本発明の第１の態様のフォトマスクの製造方法に用いることのできるフォトマスク基板としては、透明基板上に、転写用パターンを形成するための光学膜と、光学膜に対してエッチング選択性をもつ材料からなる反射性薄膜とが、この順に積層されたものを好ましく用いることができる。上述のように、反射性薄膜の膜厚は、光学膜の膜厚より小さく、５００ｎｍの波長光に対する反射性薄膜の表面反射率Ｒｔは２０（％）以上であり、かつ、光学膜の表面反射率Ｒｏ（％）より高いことが好ましい。更に、上述のように、検査光に対する反射性薄膜の表面反射率Ｒｔ（％）は、光学膜の表面反射率Ｒｏ（％）より高く、その差（Ｒｔ−Ｒｏ）が５（％）以上であることが好ましい。
【００７４】
本発明のフォトマスクの製造方法に用いるフォトマスク基板としては、反射性薄膜の上に、更に、レジスト膜を形成したレジスト付フォトマスク基板を用いることができる。レジスト膜の形成のために、スリットコータやスピンコータなどの公知の塗布装置によって、レジスト膜の原料となるレジストを、透明基板上に塗布することができる。レジスト膜の膜厚は、３００〜１０００ｎｍが好ましい。
【００７５】
尚、レジスト膜とは、ここでは、レーザー描画用のポジ型フォトレジストとして説明する。但し、レジスト膜として、ネガ型フォトレジストを使用してもよく、また、描画を電子線で行う場合には、電子線用レジストを用いることも可能である。
【００７６】
次に、図４（ｂ）に示すように、上記レジスト膜に対して、所望のパターンの描画を行う（レジストパターン形成工程の描画）。パターンの描画のために用いる描画装置はＦＰＤ用レーザー描画機を用いることができる。描画光は、一般に波長４１３ｎｍのレーザー光が使用される。図４（ｂ）中、描画のためのレーザー光の照射を複数の矢印で模式的に示している。
【００７７】
ここで用いる描画データとしては、目標とする光学膜パターンのスペース幅の寸法（図４（ｇ）のＣＤ２）に対して、若干小さめ（アンダー方向）に設定するサイジングをしておく。
【００７８】
次に、図４（ｃ）に示すように、現像剤により、レジスト膜を現像し、レジストパターンを形成する（レジストパターン形成工程の現像）。
【００７９】
次に、図４（ｄ）に示すように、形成したレジスト膜をマスクとして、反射性薄膜をエッチングし、反射性薄膜パターンを形成する（薄膜エッチング工程）。尚、このエッチングはウェットエッチングであることが好ましいが、ドライエッチングでもかまわない。
【００８０】
一般に、表示装置用のフォトマスクは、半導体製造用のフォトマスク（５〜６インチ）に比較して、サイズ（例えば、一辺が３００ｍｍ〜１４００ｍｍ）が大きく、更に、多様なサイズがある。そのため、真空チャンバーなど装置制御の負担が大きいドライエッチングを行うよりも、ウェットエッチングを行う方が有利である。ここでは、反射性薄膜パターンを形成するための方法として、ウェットエッチングを例に説明する。
【００８１】
ウェットエッチングを行うためのエッチング液（エッチング剤）としては、反射性薄膜の素材に応じて公知のものから選択できる。例えば、Ｃｒを含む反射性薄膜に対しては、硝酸第２セリウムアンモニウム等を使用することができる。反射性薄膜が金属シリサイド系などの素材の場合には、バッファードフッ酸などを適宜使用する。
【００８２】
反射性薄膜のエッチングにより、エッチングされた反射性薄膜に対応する部分の光学膜表面が露出する。
【００８３】
次に、図４（ｅ）に示すように、反射性薄膜パターン上に残存するレジストパターンを除去する（レジストパターンを除去する工程）。
【００８４】
次に、図４（ｆ）に示すように、反射性薄膜パターンの寸法測定を行う（寸法測定工程）。寸法測定は、反射性薄膜パターンのいずれの部分で行ってもよい。例えば、ラインアンドスペースパターンであれば、ライン部の幅を測定してもよく、スペース部を測定してもよい。図４（ｆ）では、スペース部のＣＤ１を測定する場合を例示する。最終的に得ようとする転写用パターンにおいて、特に高い精度を要求される部分を、保証部とし、この部分の幅を測定する。測定対象は、反射性薄膜パターンの幅（例えば遮光部の幅）でも、反射性薄膜パターンの間隙（ホール、スリットなど透光部の幅）のいずれでもよい。
【００８５】
反射性薄膜パターンの寸法測定方法を、図６に例示する。検査光としては、波長が３００〜１０００ｎｍの範囲内光を使用することができる。例えば、寸法測定に４００〜６００ｎｍの波長の検査光を用いる場合には、測定感度が高く、また、３００〜５００ｎｍの検査光を用いる場合であれば、解像性が高いため高精度が得られる。ここでは検査光として５００ｎｍ程度の検査光を例示する。尚、上記のとおり、反射性薄膜の検査光に対する反射率と、光学膜の検査光に対する反射率との間に、検出可能なコントラストをもつため、寸法測定の精度が確保される。
【００８６】
また、検査光の波長は、描画光の波長と一定の波長差があることが好ましい。検査光と、描画光との波長差は、５０ｎｍ以上、より好ましくは８０ｎｍ以上あることが好ましい。
【００８７】
ここで、測定したＣＤ１の値と、予め把握されている光学膜のエッチングレートとを用いて、光学膜のエッチングに適用するエッチング時間を設定する。
【００８８】
尚、上記のとおり光学膜のエッチングレートは、図８に例示するようなエッチング時間とＣＤ変化量との相関を得ておくことにより求めることができる。すなわち、得ようとする光学膜パターンと同じ、膜材料、膜厚の光学膜に対し、使用するエッチング液を用いたときの、単位時間当たりのエッチング量をデータとして得ておく。
【００８９】
次に、図４（ｇ）に示すように、この反射性薄膜パターンをマスクとして、設定したエッチング時間のウェットエッチングを施す（光学膜エッチング工程）。このエッチングが終了したときには、光学膜のサイドエッチングが進み、フォトマスクの第１主面（パターン形成面）側から見たとき、前記光学膜パターンのエッジ（被エッチング断面）が、前記反射性薄膜パターンの下に隠れた状態となる。
【００９０】
しかしながら、エッチング後の光学膜パターンのエッジ位置は正しく制御され、目標寸法ＣＤ２が得られる。
【００９１】
次に、図４（ｈ）に示すように、反射性薄膜を除去する（反射性薄膜を除去する工程）。
【００９２】
上記方法によれば、反射性薄膜を用いた寸法測定を行って、エッチング時間を決定しているので、レジストパターンをマスクとして光学膜をエッチングする場合に比較して、光学膜のＣＤ精度を高くすることが可能となる。寸法測定の対象とする反射性薄膜の膜厚は、レジストパターンの厚みに比べて１／５０以下であり、反射光学測定に適した物性をもつことも、ＣＤ精度向上に寄与している。
【００９３】
もちろん本発明の製造方法は、上記のような光学膜パターンが形成された後に、更に成膜とパターニングを行って、より複雑な構造のフォトマスクとする場合を含む。
【００９４】
（第２の態様）
本発明の第２の態様のフォトマスクの製造方法は、レジスト付フォトマスク基板の光学膜に対して、所定の方法でパターンを形成することに適用されるフォトマスクの製造方法である。具体的には、本発明のフォトマスクの製造方法は、レジスト付フォトマスク基板を用意する工程と、レジストパターン形成工程と、薄膜エッチング工程と、光学膜予備エッチング工程と、寸法測定工程と、光学膜追加エッチング工程と、透過性薄膜を除去する工程と、を有する。具体的には、レジスト付フォトマスク基板を用意する工程では、透明基板上に、転写用パターンを形成するための光学膜と、前記光学膜に対してエッチング選択性をもつ透過性薄膜とが積層され、更に最表面にレジスト膜が形成される。レジストパターン形成工程では、描画装置を用いて、前記レジスト膜に所定パターンを描画し、現像することによって、レジストパターンを形成する。薄膜エッチング工程では、前記レジストパターンをマスクとして、前記透過性薄膜をエッチングし、透過性薄膜パターンを形成する。光学膜予備エッチング工程では、少なくとも前記透過性薄膜パターンをマスクとして、前記光学膜をウェットエッチングし、光学膜予備パターンを形成する。寸法測定工程では、前記光学膜予備パターンの寸法を測定する。尚、この寸法測定工程においては、前記光学膜予備パターンの測定部に、前記透過性薄膜を透過した検査光を照射することによって、前記寸法測定を行う。光学膜追加エッチング工程では、測定された前記寸法に基づいて決定された、前記光学膜の追加エッチング時間に基づき、前記光学膜を追加エッチングする。透過性薄膜を除去する工程では、前記透過性薄膜を除去する。
【００９５】
図５を用いて、本発明のフォトマスクの製造方法の第２の態様を、具体的に説明する。
【００９６】
図５（ａ）に示すように、ここでは、上記第１の態様で用いた反射性薄膜の代わりに透過性薄膜を用いた、フォトマスク基板を用意する。
【００９７】
第２の態様のフォトマスクの製造方法では、例えば、まず図５（ａ）に示すフォトマスクブランクを用意する（レジスト付フォトマスク基板を用意する工程）。尚、本態様のフォトマスク基板は、反射性薄膜の代わりに透過性薄膜を設けた以外は、第１の態様のフォトマスクブランクと同様である。
【００９８】
第２の態様の透明基板としては、第１の態様と同様の透明基板が使用できる。
【００９９】
第２の態様の光学膜としては、第１の態様と同様の光学膜が使用できる。但し、第２の態様の光学膜は、後述するように、透過光による寸法測定に用いる検査光に対し、その透過率Ｔｏが５０（％）以下であることが好ましい。例えば、検査光として、波長５００ｎｍの光を用いる場合、この波長に対する光学膜の透過率Ｔｏ５００が、上記範囲であることが好ましい。また、検査光に対する光学膜の反射率Ｒｏは１５％以下であることが好ましい。より好ましくは、光学膜の反射率Ｒｏは８％以下である。
【０１００】
第２の態様のフォトマスクの製造方法では、上記光学膜上に、透過性薄膜がスパッタなど公知の成膜法で形成される。透過性薄膜は、寸法測定工程において、寸法測定のために検査装置が発する波長の光を透過する性質を有する薄膜である。
【０１０１】
透過性薄膜の材料は、光学膜の材料との間で、互いにエッチング選択性をもつものとする点については、第１の態様と同様である。また、第１の態様の反射性薄膜の場合と同様に、透過性薄膜の膜厚は、光学膜の膜厚より小さいことが好ましい。
【０１０２】
透過性薄膜は、後述の寸法測定のときに用いる検査光に対する透過率Ｔｔが５０（％）以上であることが好ましい。透過性薄膜の検査光に対する透過率Ｔｔは、より好ましくは７０（％）以上、更に好ましくは８０（％）以上である。例えば、検査光として波長５００ｎｍの光を用いる場合、透過性薄膜の検査光に対する透過率Ｔｔ５００が、上記範囲であることが好ましい。ここで透過率Ｔｔ５００は、空気中の検査光の透過率を１００（％）としたときの値で示す。
【０１０３】
前記検査光に対する前記光学膜の透過率Ｔｏ（％）は、前記検査光に対する透過性薄膜の透過率Ｔｔ（％）より低いことが好ましい。前記検査光に対する透過性薄膜の透過率Ｔｔ（％）と、前記光学膜の透過率Ｔｏ（％）との差（Ｔｔ−Ｔｏ）が２０（％）以上、より好ましくは３０％以上あることがより好ましい。
【０１０４】
また、描画工程において、透過性薄膜の描画光に対する反射率が過大でないことが望まれる。このため、透過性薄膜の描画光波長（例えば、４１３ｎｍ）に対する表面反射率Ｒｗは、１０（％）以下であることが好ましい。
【０１０５】
透過性薄膜の材料としては、Ｍｏ、Ｔｉ、Ｗ、Ｔａ、又はＺｒを含む金属や、それらの化合物が挙げられる。化合物とは、例えば酸化物、窒化物、炭化物、及び酸化窒化物が例示される。又はこれらの金属のシリサイド又は該シリサイドの酸化物、窒化物、炭化物、酸化窒化物、又は酸化窒化炭化物などを使用してもよい。更に、Ｓｉの酸化物、窒化物、酸化窒化物であることもできる。但し、上記のうちＳｉを含まない素材は、レジスト膜との密着性が高いため、より好ましい素材といえる。これらを考慮し、Ｔａ、Ｔｉ、又はＺｒの酸化物、窒化物、酸化窒化物、炭化窒化酸化物などが特に好ましい。こうした素材で、上記の光透過性を有するものを選択して使用することができる。
【０１０６】
但し、透過性薄膜は、上記のとおり光学膜とのエッチング選択性が得られる材料とする。
【０１０７】
透過性薄膜の膜厚は、光学膜よりも小さく、その膜厚は５〜１００ｎｍ、より好ましくは５〜５０ｎｍ、更に好ましくは５〜２０ｎｍとすることが望まれる。
【０１０８】
透過性薄膜の膜厚は、サイドエッチングの影響を小さくするため、上記第１の態様と同様に、光学膜の膜厚の１／１０以下、より好ましくは１／２０以下が好ましい。
【０１０９】
本発明の第２の態様のフォトマスクの製造方法に用いることのできるフォトマスク基板としては、透明基板上に、転写用パターンを形成するための光学膜と、前記光学膜に対してエッチング選択性をもつ材料からなる透過性薄膜とが積層されたものを好ましく用いることができる。上述のように、透過性薄膜の膜厚は、前記光学膜の膜厚より小さく、５００ｎｍの波長光に対する前記透過性薄膜の光透過率Ｔｔが、５０（％）以上であることが好ましい。更に、５００ｎｍの波長光に対する、光学膜の光透過率Ｔｏは、５０（％）以下であることが好ましい。
【０１１０】
第２の態様で用いるレジスト膜としては、第１の態様のレジスト膜と同様のものを用いることができる。
【０１１１】
次に、図５（ｂ）に示すように、上記レジスト膜に対して、所望のパターンの描画を行う（レジストパターン形成工程の描画）。第２の態様のパターンの描画は、第１の態様と同様である。但し、用いる描画データとしては、目標とする光学膜パターンのスペース部分の寸法（図５（ｈ）のＣＤ５）に対して、若干小さめ（アンダー方向）に設定するサイジングをしておくことが好ましい。図５（ｂ）中、描画のためのレーザー光の照射を複数の矢印で模式的に示している。
【０１１２】
次に、図５（ｃ）に示すように、現像剤により、レジスト膜を現像し、レジストパターンを形成する（レジストパターン形成工程の現像）。
【０１１３】
次に、図５（ｄ）に示すように、形成したレジストパターンをマスクとして、透過性薄膜をエッチングし、透過性薄膜パターンを形成する（薄膜エッチング工程）。尚、このエッチングはウェットエッチングであることが好ましいが、ドライエッチングでもかまわない。ここではウェットエッチングとする。第２の態様において透過性薄膜パターンを形成するために適用可能なエッチング液は、第１の態様の反射性薄膜パターンを形成するためのエッチングの場合と同様である。
【０１１４】
透過性薄膜のエッチングにより、エッチングされた透過性薄膜に対応する部分の光学膜表面が露出する。その部分の寸法（ＣＤ）をＣＤ３とする。
【０１１５】
次に、図５（ｅ）に示すように、透過性薄膜パターンをマスクとして、露出した光学膜をウェットエッチングする（光学膜予備エッチング工程）。ここでエッチング時間は、光学膜パターンの最終寸法（ＣＤ５）を得るために必要なエッチング時間より短い時間、すなわち、エッチングがアンダーでとまるエッチング時間とする。本明細書において、このエッチングを「予備エッチング」という。予備エッチングにより、光学膜がエッチング除去されると同時に、サイドエッチングが進むので、サイドエッチングされる部分の寸法は、ＣＤ３より大きいＣＤ４となる。そして、このときの光学膜のエッジ（被エッチング断面）は、透過性薄膜パターンの下に位置する。つまり、光学膜予備エッチング工程終了時には、前記フォトマスクの表面側から見たとき、光学膜のエッジは、透過性薄膜パターン（透過性薄膜の領域）の内側に位置する状態となる。
【０１１６】
次に、図５（ｆ）に示すように、レジストを除去する。
【０１１７】
次に、図５（ｇ）に示すように、光学膜のエッジ位置を検出し、ＣＤ４を測定する（寸法測定工程）。寸法測定方法を、図７に示す。
【０１１８】
透過性薄膜は、検査光（例えば、５００ｎｍ程度の波長をもつ光）に対して、十分な透過性をもつ。そのため、透明基板の裏面（第２主面）側から検査光を入射させ、表面（第１主面）側で透過光を検知すると、透過性薄膜と透明基板の間にある、光学膜のエッジが検出可能である。この結果、光学膜のエッジの部分の寸法（ＣＤ４）を、十分な精度で測定できる。
【０１１９】
上記のとおり、光学膜のエッジの部分の寸法（ＣＤ４）は、目標寸法（ＣＤ５）に対して、若干エッチング不足（アンダー方向）のものとしてあるので、この後の追加エッチングによって目標寸法ＣＤ５に到達することができる。追加エッチングのために、測定されたＣＤ４の寸法と、予め把握された、透過性薄膜のエッチングレートとにより、目標寸法ＣＤ５に到達するまでの追加エッチング時間を算定する。
【０１２０】
次に、図５（ｈ）に示すように、算定された時間分の追加エッチングを行う（光学膜追加エッチング工程）。
【０１２１】
次に、図５（ｉ）に示すように、透過性薄膜を除去する（透過性薄膜を除去する工程）。
【０１２２】
以上により、フォトマスクが完成する。もちろん、第１の態様と同様、この後、更に成膜やパターニングを行って、より複雑な構造のフォトマスクを製造してもよい。
【０１２３】
このフォトマスクは、上記目標寸法（ＣＤ５）に対し、ＣＤ精度が優れ、目標値に対して、エッチング終点の決定が正確に行われているため、ＣＤの面内中心値の一致性が高い。
【０１２４】
尚、上記の第２の態様の製造方法にて、図５（ｆ）に示すレジストパターンの除去は、図５（ｅ）において、光学膜のエッチングを行う前に行っても良い。
【０１２５】
本発明の製造方法によるフォトマスクの用途には特に制約がない。本発明の製造方法によるフォトマスクは、表示装置製造用のフォトマスクとして、特に有利に用いることができる。例えば、本発明の製造方法によるフォトマスクは、表示装置に用いる各レイヤ（例えば、ＴＦＴアレイの、ソース・ドレイン・レイヤ、画素レイヤや、カラーフィルタのフォトスペーサレイヤなど、ＣＤ精度が特に肝要なレイヤ）の形成に、有利に用いられることができる。
【０１２６】
従って、本発明は、上述の本発明の製造方法により製造したフォトマスクを用いた表示装置の製造方法である。具体的には、本発明の表示装置の製造方法は、上述の本発明の第１の態様又は第２の態様の製造方法により製造したフォトマスクを用意する工程と、露光装置を用いて、前記フォトマスクに露光し、前記転写用パターンを、被転写体に転写する工程とを有する。本発明の表示装置の製造方法により、精緻なパターン寸法精度の制御が可能になったフォトマスクを用いて、表示装置を製造することができるので、製造される表示装置においても精緻なパターン寸法精度の制御が可能になる。
【０１２７】
例えば表示装置を製造する場合、転写用パターンのもつ線幅は１〜１００μｍ程度であり、２〜３０μｍの部分（測定部）を寸法測定の対象とするようなフォトマスクの場合に、特に本発明のフォトマスクの製造方法の効果が顕著である。
【０１２８】
従って、本発明の製造方法により製造されるフォトマスクが備える転写用パターンを、被転写体に転写する際に用いる露光機としては、いわゆるＦＰＤ用露光装置（或いは液晶用露光装置）とされる、等倍のプロジェクション露光装置、又は、プロキシミティ露光装置とすることができる。
【０１２９】
このとき、露光光とは、フォトマスク使用時に露光機によって露光されるときに用いる光であって、表示装置の製造においては、ｉ線、ｈ線、ｇ線を含む、波長域の光源が用いられる。また、本願において上記代表波長とは、ここに含まれるいずれかの波長光、例えば、ｈ線とすることができる。
【０１３０】
上記露光装置の光学系としては、プロジェクション露光装置の場合、ＮＡ（開口数）が０．０８〜０．１０、コヒレンシファクタ（σ）の値が、０．５〜１．０の範囲のものを好適に使用することができる。但し、より高解像度の露光装置のニーズも生じており、例えば、ＮＡが０．０８〜０．１４のものを使用することももちろん可能である。
【０１３１】
本発明のフォトマスク製造方法は、少なくとも１層の光学膜を、透明基板上に有する、あらゆる種類のフォトマスクの製造に適用することができる。
【０１３２】
例えば、光学膜を遮光膜として、バイナリマスクを製造する際に好ましく適用できる。また、光学膜を位相シフト膜とした、位相シフトマスク（いわゆるレベンソンマスク、又は、ハーフトーン型位相シフトマスク）の製造方法にももちろん適用できる。
【０１３３】
また、転写用パターンに、透光部、遮光部とともに、本発明の光学膜を用いた半透光部を含む、多階調フォトマスクを形成することに適用することもできる。この場合、光学膜として、露光光を位相反転せず（位相シフト量が９０度以下）に一部透過する（透過率が例えば、２０〜６０％）膜を使用することにより、半透光部とする。形成された転写用パターンは、被転写体上に、段差をもつ立体形状のレジストパターンを形成することができ、表示装置などの製造の効率化を図ることができる。
【０１３４】
更に、光学膜として、露光光を位相反転せずに一部透過する（透過率が例えば、２〜５０％）膜を使用し、これによる半透光部を透光部に隣接させることで、微細スリットの透過光量不足を補う、光量補助マスクに適用することも可能である。
【０１３５】
また、本発明は、上記製造方法に用いるための、光学膜と反射性薄膜、又は透過性薄膜が形成されたフォトマスク基板、例えばフォトマスクブランクを含む。
【０１３６】
第１の態様、第２の態様のいずれの場合も、寸法測定工程において寸法測定の対象とする部分（測定部）は、フォトマスク基板主表面全体の傾向を把握できるように、複数位置で行うことが好ましい。更に、この測定部は、少なくとも四角形の主表面をもつ基板の、４辺それぞれの近傍、及び/又は４つの角のそれぞれの近傍に設けることが好ましい。更には、主表面を一定面積に等分する格子を描いたとき、該格子に等分された区画のそれぞれに測定部が配置されることが好ましい。この場合、現像やエッチングの際に生じる、面内の線幅変動傾向を、的確に把握することができる。或いは、これら複数点で得られた寸法は、平均値をとるなど、適切な演算を行い、定量的分析をすることができる。
【図１（ａ）】
2018028708.tif 000003
【図１（ｂ）】
2018028708.tif 000004
【図１（ｃ）】
2018028708.tif 000005
【図１（ｄ）】
2018028708.tif 000006
【図１（ｅ）】
2018028708.tif 000007
【図２】
2018028708.tif 000008
【図３】
2018028708.tif 000009
【図４（ａ）】
2018028708.tif 000010
【図４（ｂ）】
2018028708.tif 000011
【図４（ｃ）】
2018028708.tif 000012
【図４（ｄ）】
2018028708.tif 000013
【図４（ｅ）】
2018028708.tif 000014
【図４（ｆ）】
2018028708.tif 000015
【図４（ｇ）】
2018028708.tif 000016
【図４（ｈ）】
2018028708.tif 000017
【図５（ａ）】
2018028708.tif 000018
【図５（ｂ）】
2018028708.tif 000019
【図５（ｃ）】
2018028708.tif 000020
【図５（ｄ）】
2018028708.tif 000021
【図５（ｅ）】
2018028708.tif 000022
【図５（ｆ）】
2018028708.tif 000023
【図５（ｇ）】
2018028708.tif 000024
【図５（ｈ）】
2018028708.tif 000025
【図５（ｉ）】
2018028708.tif 000026
【図６】
2018028708.tif 000027
【図７】
2018028708.tif 000028
【図８】
2018028708.tif 000029
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
表示装置製造用の転写用パターンを備えたフォトマスクとするためのフォトマスク基板において、
透明基板上に、転写用パターンを形成するための光学膜であってパターンが未形成の光学膜と、前記光学膜に対してエッチング選択性をもつ材料からなる反射性薄膜と、３００ｎｍ以上の厚みをもつ、レジスト膜とがこの順に積層され、
前記反射性薄膜の膜厚は、前記光学膜の膜厚より小さく、
５００ｎｍの波長光に対する前記反射性薄膜の表面反射率Ｒｔは、２０（％）以上であるとともに、前記光学膜の表面反射率Ｒｏ（％）より高いことを特徴とする、フォトマスク基板。
【請求項２】
前記５００ｎｍの波長光に対する前記反射性薄膜の前記表面反射率Ｒｔ（％）は、前記光学膜の前記表面反射率Ｒｏ（％）より高く、その差（Ｒｔ−Ｒｏ）が５（％）以上であることを特徴とする、請求項１に記載のフォトマスク基板。
【請求項３】
前記光学膜は、その表面に、反射防止層を備えることを特徴とする、請求項１または２に記載のフォトマスク基板。
【請求項４】
前記反射性薄膜の、波長４１３ｎｍのレーザー光に対する表面反射率Ｒｗは、１０（％）以下であることを特徴とする、請求項１〜３のいずれか１項記載のフォトマスク基板。
【請求項５】
前記レジスト膜は、レーザー描画用のポジ型フォトレジストであることを特徴とする、請求項１〜４のいずれか１項記載のフォトマスク基板。
【請求項６】
前記光学膜の、前記５００ｎｍの波長光に対する表面反射率Ｒｏが１５（％）以下であることを特徴とする、請求項１〜５のいずれか１項記載のフォトマスク基板。
【請求項７】
前記光学膜の表面反射率Ｒｏは、８（％）以下であることを特徴とする、請求項６記載のフォトマスク基板。
【請求項８】
前記転写用パターンの線幅は、１μｍ以上であることを特徴とする請求項１〜７のいずれか１項記載のフォトマスク基板。
【請求項９】
前記光学膜及び反射性薄膜は、ウェットエッチング可能な材料からなることを特徴とする、請求項１〜８のいずれか１項記載のフォトマスク基板。
【請求項１０】
前記光学膜は、クロムを主成分とすることを特徴とする、請求項１〜９のいずれか１項記載のフォトマスク基板。
【請求項１１】
反射性薄膜は、金属のシリサイド、又はその酸化物、窒化物、炭化物、酸化窒化物、又は酸化窒化炭化物を含む、請求項１〜１０のいずれか１項記載のフォトマスク基板。